(57)【特許請求の範囲】
【請求項１】
基材の一方の面に色材層及び保護層の何れか一方又は双方が設けられ、前記基材の他方の面に背面層が設けられた熱転写シートであって、
前記背面層が、
（ｉ）ガラス転移温度（Ｔｇ）が８０℃以上１２０℃以下のアクリル系ポリオール樹脂を硬化剤によって硬化せしめた硬化型アクリル系ポリオール樹脂と、
（ｉｉ）グリセリン脂肪酸エステル、又はポリグリセリン脂肪酸エステルと、
を含有していることを特徴とする熱転写シート。
【請求項２】
前記背面層は、前記（ｉｉ）として、融点が２５℃以下のグリセリン脂肪酸エステル、又は融点が２５℃以下のポリグリセリン脂肪酸エステルを含有していることを特徴とする請求項１に記載の熱転写シート。
【請求項３】
前記背面層が、さらにセルロースアセテートブチレート樹脂を含有していることを特徴とする請求項１又は２に記載の熱転写シート。
【発明の詳細な説明】
【技術分野】
【０００１】
本発明は、熱転写シートに関する。
【背景技術】
【０００２】
簡便な印刷方法として、種々の熱転写記録方法が広く使用されている。各熱転写記録方法では、連続した基材上に、例えば、イエロー、マゼンダ及びシアン（必要に応じてブラック）の色材層を面順次に繰り返し多数設けた熱転写シートが主に使用されている。熱転写記録方法は、加熱によって色材層が溶融軟化し、熱転写受像シート上に移行して画像を形成する熱溶融型記録方法と、加熱によって色材層中の染料を被転写体上に移行して画像を形成する昇華型記録方法とに大別される。中でも、昇華型記録方法は、昇華性染料を色材としているため中間調の再現性や階調性に優れており、原稿通りのフルカラー画像を受像シート上に鮮明に表現することができるので、デジタルカメラ、ビデオ、コンピューター等のカラー画像形成に応用されている。その画像は、銀塩写真に匹敵する高品質なものである。
【０００３】
熱転写シートは、一般的に、所定の巻径に巻き回された状態で保管されるところ、色材層に含まれる色材がブリード等により色材層の表面に局在化した状態で存在している場合には、当該色材が、熱転写シートの背面層側に移行（所謂キック）しやすくなる。そして、当該背面層側に移行した色材が、再び、色材層側に再移行（所謂バック）した場合、特に、色相が異なる各色の色材層が面順次に設けられた熱転写シートにおいて、背面層側に移行した色材が、当該色材とは色相が異なる他の色材層に移行した場合には、当該他の色材層を用いた画像形成時に発色特性の低下を引き起こす。
【０００４】
このような状況下、キックの発生を抑制するための熱転写シートについての種々の検討がなされており、例えば、特許文献１には、基材の一方の面に染料層が設けられ、基材の他方の面に背面層が設けられた熱転写シートにおいて、染料層に、インドアニリン系の染料と、ポリビニルアセタール樹脂Ａ、及びポリビニルアセタール樹脂Ｂ（特許文献１における一般式（１）で示されるポリビニルアセタール樹脂）を含有せしめた熱転写シートが提案されている。この熱転写シートによれば、熱転写シートの保存中において、染料が背面層側に移行することを防止できるとされている。しかしながら、特許文献１に提案がされている熱転写シートでは、染料層に含有される染料種、及びバインダー樹脂種が、所定の成分に限定されることから、材料選択の幅が狭いといった問題が内在する。
【０００５】
また、熱転写シートの背面層の滑性が低い場合には、形成される画像に印画ムラが発生しやすくなることから、印画ムラの発生を抑制するためには、熱転写シートの背面層が良好な滑性を有していることが重要であるといえる。なお、画像形成時にサーマルヘッド等の加熱部材にかかる熱は、画像情報に基づいて異なることから、例えば、高階調領域の画像形成時における滑性を十分に満足させた場合であっても、低階調領域や、中階調領域の画像形成時における滑性が低い場合には、印画ムラの発生を抑制することができない。また、キックの抑制を主眼とする滑剤は、低階調領域や、中階調領域の画像形成時における滑性を十分に満足させることができていないのが現状であり、キックの発生を抑制することができ、且つ、低階調領域や、中階調領域の画像形成時における滑性を十分に満たすことのできる背面層に対する要求は高いものとなっている。
【先行技術文献】
【特許文献】
【０００６】
【特許文献１】特開２００９−２８６０６０号公報
【発明の開示】
【発明が解決しようとする課題】
【０００７】
本発明はこのような状況に鑑みてなされたものであり、キックの発生を抑制することができ、かつ、低階調領域や、中階調領域の画像形成時における背面層の滑性を満足させることにより印画ムラの発生を抑制することができる熱転写シートを提供することを主たる課題とする。
【課題を解決するための手段】
【０００８】
上記課題を解決するための本発明は、基材の一方の面に色材層及び保護層の何れか一方又は双方が設けられ、前記基材の他方の面に背面層が設けられた熱転写シートであって、前記背面層が、（ｉ）ガラス転移温度（Ｔｇ）が８０℃以上１２０℃以下のアクリル系ポリオール樹脂を硬化剤によって硬化せしめた硬化型アクリル系ポリオール樹脂と、（ｉｉ）グリセリン脂肪酸エステル、又はポリグリセリン脂肪酸エステルと、を含有していることを特徴とする。
また、一実施形態の熱転写シートは、基材の一方の面に色材層及び保護層の何れか一方又は双方が設けられ、前記基材の他方の面に背面層が設けられた熱転写シートであって、前記背面層が、（ｉ）アクリル系ポリオール樹脂を硬化剤によって硬化せしめた硬化型アクリル系ポリオール樹脂と、（ｉｉ）グリセリン脂肪酸エステル、又はポリグリセリン脂肪酸エステルと、を含有していることを特徴とする。
【０００９】
また、前記背面層は、前記（ｉｉ）として、融点が２５℃以下のグリセリン脂肪酸エステル、又は融点が２５℃以下のポリグリセリン脂肪酸エステルを含有していてもよい。
【００１０】
また、前記背面層は、前記（ｉ）として、ガラス転移温度（Ｔｇ）が８０℃以上１２０℃以下のアクリル系ポリオール樹脂を硬化剤によって硬化せしめた硬化型アクリル系ポリオール樹脂を含有していてもよい。
【００１１】
また、前記背面層が、さらにセルロースアセテートブチレート樹脂を含有していてもよい。
【発明の効果】
【００１２】
本発明の熱転写シートによれば、キックの発生を抑制することができ、かつ、低階調領域や、中階調領域の画像形成時における背面層の滑性を満足させることにより印画ムラの発生を抑制することができる。
【図面の簡単な説明】
【００１３】
【図１】本発明の熱転写シートの一例を示す概略断面図である。
【図２】本発明の熱転写シートの一例を示す概略断面図である。
【図３】本発明の熱転写シートの一例を示す概略断面図である。
【発明を実施するための形態】
【００１４】
＜＜熱転写シート＞＞
以下、本発明の一実施形態の熱転写シートについて図面を用いて具体的に説明する。なお、図１〜図３は、本発明の一実施形態の熱転写シートの一例を示す概略断面図である。
【００１５】
図１〜図３に示すように、本発明の一実施形態の熱転写シート１０は、基材１の一方の面に色材層３及び／又は保護層４が設けられ、基材１の他方の面に背面層５が設けられている。なお、図１は、基材１の一方の面に色材層３が設けられた熱転写シートの概略断面図であり、図２は、基材１の一方の面に保護層４が設けられた熱転写シートの概略断面図であり、図３は、基材１の一方の面に、色材層３と保護層４が面順次に設けられた熱転写シートの概略断面図である。そして、本発明の一実施形態の熱転写シート１０は、背面層５が、（ｉ）アクリル系ポリオール樹脂を硬化剤によって硬化せしめた硬化型アクリル系ポリオール樹脂と、（ｉｉ）グリセリン脂肪酸エステル、又はポリグリセリン脂肪酸エステルとを含有していることを特徴としている。本発明の熱転写シートは図示する形態に限定されるものではなく、例えば、図１、図３に示す熱転写シートにおいて、基材１と色材層３との間にプライマー層（図示しない）が設けられていてもよく、図２、３に示す熱転写シートにおいて、基材１と保護層４との間に、離型層（図示しない）が設けられていてもよい。また、各図に示す形態において、基材１と背面層５との間に背面プライマー層（図示しない）が設けられていてもよい。また、色材層３が、色相の異なる複数の色材層（３Ｙ、３Ｍ、３Ｃ）が面順次に設けられた構成をとっていてもよい。なお、プライマー層、離型層、背面プライマー層は、本発明の熱転写シート１０における任意の構成である。以下、熱転写シート１０の各構成について具体的に説明する。
【００１６】
（基材）
基材１は、本発明の熱転写シート１０における必須の構成であり、一方の面上に設けられる層（色材層３及び／又は保護層４）、及び他方の面上に設けられる背面層５を保持するために設けられる。基材１の材料については特に限定されないが、色材層３及び／又は保護層４を被転写体上に転写する際にサーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定することができ、２〜１００μｍ程度が一般的で、好ましくは１〜１０μｍである。
【００１７】
（背面層）
図示するように基材１の他方の面（図１〜図３に示す場合には基材１の下面）には、背面層５が設けられている。背面層は、バインダー樹脂と、滑剤成分とを含有しており、一実施形態の熱転写シート１０は、背面層５が、バインダー樹脂として（ｉ）アクリル系ポリオール樹脂を硬化剤によって硬化せしめた硬化型アクリル系ポリオール樹脂を含有しており、滑剤成分として、（ｉｉ）グリセリン脂肪酸エステル、又はポリグリセリン脂肪酸エステルを含有していることを特徴としている。
【００１８】
上記特徴の背面層５を備える一実施形態の熱転写シート１０によれば、低階調領域、及び中階調領域の画像形成時における滑性が良好であり、かつ、その滑性を安定した状態で保つことができる。特に、本発明の一実施形態の熱転写シートは、中階調領域の画像形成時における滑性を満足させるために、背面層５に、バインダー樹脂としての、硬化型アクリル系ポリオール樹脂を含有せしめ、当該硬化型アクリル系ポリオール樹脂の働きにより、中階調領域の画像形成時における滑性を安定させている点を特徴としている。中階調領域の画像形成時における背面層の滑性を満足させることができる一実施形態の熱転写シート１０によれば、グレー画像形成時に、印画ムラが発生することを抑制することができる。なお、本願明細書で言う印画ムラとは、横段状に色むらが発生する現象を意味する。印画ムラが発生するメカニズムは現在のところ必ずしも明らかとはなっていないが、背面層の滑性が低くなるにつれ、サーマルヘッド等の加熱部材と背面層との摩擦は高くなりスティッキングが発生し、このスティッキングが、印画ムラの発生に影響を与えているものと推察される。なお、このメカニズムによらないとしても、背面層５が、（ｉ）硬化型アクリル系ポリオール樹脂と、（ｉｉ）グリセリン脂肪酸エステル、又はポリグリセリン脂肪酸エステルを含有している熱転写シートとすることで、印画ムラの発生を抑制することができていることは、後述する実施例の結果からも明らかとなっている。
【００１９】
以下、背面層５が含有しているバインダー樹脂、及び滑剤成分について、（ｉ）硬化型アクリル系ポリオール樹脂（ｉｉ）グリセリン脂肪酸エステル、又はポリグリセリン脂肪酸エステルを中心に説明する。
【００２０】
＜硬化型アクリル系ポリオール樹脂＞
背面層５は、必須のバインダー樹脂として、アクリル系ポリオール樹脂を硬化剤によって硬化せしめた硬化型アクリル系ポリオール樹脂を含有している。硬化型アクリル系ポリオール樹脂を含有する背面層５によれば、中階調領域の画像形成時における背面層の滑性を良好なものとすることができ、グレー画像の形成時における印画ムラの発生を抑制することができる。
【００２１】
硬化型アクリル系ポリオール樹脂を含有する背面層５とすることで、上記の効果を奏するメカニズムは、現在のところ明らかとはなっていないが、硬化型アクリル系ポリオール樹脂にかえて、未硬化のアクリル系ポリオール樹脂を背面層に含有せしめた場合には、中階調領域の滑性を満足させることができず、グレー画像の形成時における印画ムラの発生を十分に抑制することができない。また、硬化型アクリル系ポリオール樹脂にかえて、アクリル系ポリオール樹脂以外の樹脂を硬化剤によって硬化せしめた硬化型樹脂を背面層に含有せしめた場合、例えば、背面層のバインダー樹脂として、一般的に知られているポリビニルアセタール樹脂や、ポリビニルアセタール樹脂を硬化剤によって硬化せしめた硬化型樹脂を背面層に含有せしめた場合にも中階調領域の滑性を満足させることができない。
【００２２】
また、上記の中階調領域の画像形成時における良好な滑性は、硬化型アクリル系ポリオール樹脂単独の効果ではなく、後述するグリセリン脂肪酸エステル、或いはポリグリセリン脂肪酸エステルとの相乗効果によるものと推察される。これは、背面層が、硬化型アクリル系ポリオール樹脂を含有している場合であっても、グリセリン脂肪酸エステル、ポリグリセリン脂肪酸エステルを含有していない背面層の中階調領域の画像形成時における滑性が、硬化型アクリル系ポリオール樹脂と、グリセリン脂肪酸エステル、又はポリグリセリン脂肪酸エステルとを含有している背面層の中階調領域の画像形成時における滑性よりも低くなることによる。
【００２３】
本願明細書で言うアクリル系ポリオール樹脂とは、水酸基を有するアクリル系樹脂を意味し、例えば、メチル（メタ）アクリレート、エチル（メタ）アクリレート、ブチル（メタ）アクリレート、２−エチルヘキシル（メタ）アクリレート、オクチル（メタ）アクリレート等の（メタ）アクリル酸アルキルエステルを１種又は２種以上と、２−ヒドロキシエチル（メタ）アクリレート、２−ヒドロキシブチル（メタ）アクリレート、２−ヒドロキシ−３−フェノキシプロピル（メタ）アクリレート等の分子中にヒドロキシル基を有する（メタ）アクリル酸エステルを１種又は２種以上と、更に必要に応じ、スチレン等のその他の重合性モノマー１種又は２種以上とを共重合させて得られるアクリル系ポリオール樹脂を挙げることができる。具体例としては、メチル（メタ）アクリレート−２ヒドロキシエチル（メタ）アクリレート共重合体、オクチル（メタ）アクリレート−エチルヘキシル（メタ）アクリレート−２ヒドロキシエチル（メタ）アクリレート共重合体、メチル（メタ）アクリレート−ブチル（メタ）アクリレート−２ヒドロキシエチル（メタ）アクリレート−スチレン共重合体等を挙げることができる。なお、（メタ）アクリレートとは、アクリレート又はメタクリレートの意味である。
【００２４】
上記のアクリル系ポリオール樹脂を硬化せしめるための硬化剤としては、イソシアネート系硬化剤や、チタンキレート剤、ジルコニウムキレート剤、アルミニウムキレート剤などの金属キレート剤を挙げることができる。イソシアネート系硬化剤は、水酸基を有するアクリル系ポリオール樹脂を、その水酸基を利用して架橋させるものである。イソシアネート系硬化剤としてはポリイソシアネート樹脂を好ましく使用することができる。ポリイソシアネート樹脂としては、従来種々のものが知られているが、そのうち芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン、１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００２５】
上記硬化型アクリル系ポリオール樹脂を得るためのアクリル系ポリオール樹脂のガラス転移温度（Ｔｇ）について特に限定はないが、背面層５は、ガラス転移温度（Ｔｇ）が８０℃以上１２０℃以下のアクリル系ポリオール樹脂を硬化剤によって硬化せしめた硬化型アクリル系ポリオール樹脂を含有していることが好ましい。この背面層５によれば、ガラス転移温度（Ｔｇ）が８０℃未満、或いは１２０℃を超えるアクリル系ポリオール樹脂を硬化剤によって硬化せしめた硬化型アクリル系ポリオール樹脂を含有している背面層５と比較して、中階調領域の画像形成時における滑性が特に良好となる。なお、本願明細書で言うアクリル系ポリオール樹脂のガラス転移温度（Ｔｇ）や、セルロースアセテートブチレート樹脂のガラス転移温度（Ｔｇ）は、Ｆｏｘの理論計算式に基づき求められる温度（ケルビン（Ｋ））を、摂氏（℃）換算したものである。
【００２６】
硬化型アクリル系ポリオール樹脂とするためのアクリル系ポリオール樹脂の分子量について特に限定はないが、重量平均分子量（Ｍｗ）が３００００以上１５００００以下のアクリル系ポリオール樹脂を用いることが好ましい。重量平均分子量（Ｍｗ）がこの範囲のアクリル系ポリオール樹脂を背面層５に含有せしめることにより、背面層５に十分な耐熱性を付与しつつも、後述する滑剤成分の働きを十分に引き出すことができる。なお、重量平均分子量（Ｍｗ）は、ゲル浸透クロマトグラフィー（ＧＰＣ）により測定したポリスチレン換算値を意味する。
【００２７】
硬化型アクリル系ポリオール樹脂とするためのアクリル系ポリオール樹脂の水酸基価について特に限定はないが、水酸基価が、１０ｍｇＫＯＨ／ｇ以上１００ｍｇＫＯＨ／ｇ以下のアクリル系ポリオール樹脂を用いることが好ましい。水酸基化がこの範囲のアクリル系ポリオール樹脂によれば、硬化剤により、背面層５に十分な耐熱性を付与しつつも、後述する滑剤成分の働きを十分に引き出すことができる最適な架橋構造形態をとる硬化型アクリル系ポリオール樹脂とすることができる。なお、本願明細書において、アクリル系ポリオール樹脂の「水酸基価」とは、アクリル系ポリオール樹脂１ｇ中に含まれる水酸基をアセチル化するために要する水酸化カリウムのｍｇ数を意味する。水酸基価は、アクリル系ポリオール樹脂を、無水酢酸を含むピリジン溶液とし、水酸基をアセチル化させ、過剰のアセチル化試薬を水によって加水分解し、生成した酢酸を水酸化カリウムで滴定を行うことで求めることができる。
【００２８】
硬化剤が有する官能基と、当該官能基と反応するアクリル系ポリオール樹脂の水酸基とのモル等量比について特に限定はないが、硬化剤の量を少なくして、すなわち、硬化剤が有する官能基と、アクリル系ポリオール樹脂が有する水酸基とのモル当量比が小さくなるような配合量で、アクリル系ポリオール樹脂を硬化剤によって硬化せしめた場合には、その硬化の度合いによっては、中階調領域の画像形成時における滑性が低くなる傾向にある。また、モル等量比を必要以上に大きくし、背面層５中に未反応の硬化剤を多く存在せしめた場合には、熱転写シートの保存性が低下していき、当該熱転写シートを小巻状態にしたときにブロッキングが発生しやすくなる。したがって、背面層５の形成においては、これらの点を考慮して、アクリル系ポリオール樹脂と、硬化剤の配合量を決定すればよい。例えば、背面層５が、アクリル系ポリオール樹脂を、イソシアネート系硬化剤により硬化せしめた硬化型アクリル系ポリオール樹脂を含有している場合には、背面層５は、イソシアネート系硬化剤が有するイソシアネート基と、アクリル系ポリオール樹脂が有する水酸基とのモル当量比（―ＮＣＯ／−ＯＨ）が、０．２５以上１．５０以下の範囲内で硬化されてなる硬化型アクリル系ポリオール樹脂を含有していることが好ましい。
【００２９】
対象とする熱転写シートの背面層に、硬化型アクリル系ポリオール樹脂が含有されているか否かは、例えば、赤外線吸収（ＦＴ−ＩＲ）分析により特定することができる。具体的には、背面層を測定したときに、アクリル酸エステル、メタクリル酸エステルの吸収の有無によって、背面層に含有されている樹脂が、アクリル系ポリオール樹脂であるかを特定することができ、また、硬化剤として、イソシアネート系硬化剤を用いる場合には、イソシアネート基と水酸基とが反応したウレタン結合や、未反応残存イソシアネートの吸収の有無によって、硬化型アクリル系ポリオール樹脂であるか否かを特定することができる。これ以外にも、赤外分光（ＩＲ）測定によって、水酸基と結合した別のピークが検出されるか否かによっても硬化型アクリル系ポリオール樹脂であるか否かを特定することができる。さらに、これらの測定によって、背面層に硬化型アクリル系ポリオール樹脂が含有されていると特定された場合には、当該吸収、或いはピークとなるアクリル系ポリオール樹脂を別途準備し、この別途準備したアクリル系ポリオール樹脂のガラス転移温度（Ｔｇ）を測定することによって、硬化型アクリル系ポリオール樹脂とするためのアクリル系ポリオール樹脂のガラス転移温度（Ｔｇ）を特定することができる。
【００３０】
硬化型アクリル系ポリオール樹脂の含有量について特に限定はないが、背面層５の総質量に対する硬化型アクリル系ポリオール樹脂の含有量が２０質量％未満である場合には、中階調領域の画像形成時における背面層の滑性は低くなっていく傾向にある。一方で、７０質量％を超えると、その分、後述するグリセリン脂肪酸エステル、又はポリグリセリン脂肪酸エステルの含有量が少なくなり、キック発生の抑制効果が低下していく傾向にある。この点を考慮すると、硬化型アクリル系ポリオール樹脂は、背面層５の総質量に対し、２０質量％以上７０質量％以下の範囲で含有されていることが好ましい。
【００３１】
＜任意のバインダー樹脂＞
背面層５は、硬化型アクリル系ポリオール樹脂とともに、任意のバインダー樹脂として、セルロースアセテートブチレート（ＣＡＢ）樹脂を含有していることが好ましい。硬化型アクリル系ポリオール樹脂とともに、セルロースアセテートブチレート樹脂を含有する背面層５によれば、バインダー樹脂として、硬化型アクリル系ポリオール樹脂のみを含有する背面層や、硬化型アクリル系ポリオール樹脂と、セルロースアセテートブチレート樹脂以外のバインダー樹脂とを含有する背面層と比較して、キックの発生を抑制する効果をさらに向上させることができる。
【００３２】
セルロースアセテートブチレート樹脂の含有量について特に限定はなく、上記硬化型アクリル系ポリオール樹脂や、後述するグリセリン脂肪酸エステル、ポリグリセリンエステルの含有量を妨げない範囲で適宜設定することができる。好ましくは、背面層の総質量に対し、１０質量％以上５０質量％以下である。また、セルロースアセテートブチレート樹脂のガラス転移温度（Ｔｇ）は、７０℃以上１５０℃以下であることが好ましい。ガラス転移温度（Ｔｇ）がこの範囲のセルロースアセテートブチレート樹脂を背面層５に含有せしめることで、耐熱性や、キック抑制効果のさらなる向上を図ることができる。
【００３３】
また、背面層５は、上記セルロースアセテートブチレート樹脂とともに、或いはこれにかえて、他の任意のバインダー樹脂を含有していてもよい。他の任意のバインダー樹脂としては、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂、これらのシリコーン変性物等を挙げることができる。
【００３４】
＜グリセリン脂肪酸エステル、ポリグリセリン脂肪酸エステル＞
背面層５は、上記硬化型アクリル系ポリオール樹脂とともに、滑剤成分として、グリセリン脂肪酸エステル、又はポリグリセリン脂肪酸エステルを含有している。以下、グリセリン脂肪酸エステル、ポリグリセリン脂肪酸エステルを総称して、（ポリ）グリセリン脂肪酸エステルという場合がある。また、背面層５は、滑剤成分として、１種の（ポリ）グリセリン脂肪酸エステルを単独で含有していてもよく、２種以上の（ポリ）グリセリン脂肪酸エステルを含有していてもよい。また、背面層５は、グリセリン脂肪酸エステルと、ポリグリセリン脂肪酸エステルの双方を含有していてもよい。
【００３５】
（ポリ）グリセリン脂肪酸エステルは、リン酸エステルや、金属石鹸等の従来公知の滑剤成分と比較して、色材層の色材に染まりにくい特徴を有する。したがって、（ポリ）グリセリン脂肪酸エステルを含有する背面層５によれば、基材の一方の面に色材層が設けられた熱転写シートとし、当該熱転写シートを色材層３と背面層５とが対向するように巻き取っていったときに、色材層３の染料が背面層５に移行するキックの発生を効果的に防止することができる。
【００３６】
さらに、（ポリ）グリセリン脂肪酸エステルは、低階調領域、及び中階調領域の画像形成時における滑性、特には、低階調領域の画像形成時における滑性にも優れることから、上記の硬化型アクリル系ポリオール樹脂による良好な滑性と相まって、背面層５に、低階調領域、及び中階調領域の画像形成時における良好な滑性を付与することができる。
【００３７】
また、（ポリ）グリセリン脂肪酸エステルは、中性の滑剤成分であるとともに、酸性の滑剤成分であるリン酸エステル等を用いなくとも、背面層に低階調領域の画像形成時における良好な滑性を付与することができる。したがって、背面層５に、酸性の滑剤成分を実質的に含有させない形態とすることでサーマルヘッドの発熱体の腐食を抑制することができる。なお、酸性の滑剤成分を実質的に含有していないとは、背面層５の総質量に対する、酸性の滑剤成分の含有量が０．１質量％未満であることを意味する。また、本願明細書で言う、酸性の滑剤成分とは、酸価が５０以上の滑剤成分のことを意味する。背面層５が、酸価が５０以上の滑剤成分を含有している場合には、サーマルヘッドの発熱体が腐食摩耗されてしまう。酸価が５０以上の滑剤成分としては、例えば、リン酸エステル等を挙げることができる。また、酸価とは、滑剤成分１ｇ中に含有する酸性基をすべて中和するのに必要なＫＯＨのｍｇ数を意味する。
【００３８】
グリセリン脂肪酸エステルは、グリセリンと脂肪酸とのエステル化物である。グリセリン脂肪酸エステルについて特に限定はなく、グリセリンモノ脂肪酸エステル（モノアシルグリセロールと称される場合もある。）、グリセリンジ脂肪酸エステル（ジアシルグリセロールと称される場合もある。）、グリセリントリ脂肪酸エステル（トリアシルグリセロールと称される場合もある。）のいずれであってもよい。
【００３９】
ポリグリセリン脂肪酸エステルは、グリセリンの多量体と脂肪酸とのエステル化物である。好ましいポリグリセリン脂肪酸エステルは、分子内に２〜１０のグリセリン単位を含み、その一部の水酸基が脂肪酸とエステルを形成している。
【００４０】
（ポリ）グリセリン脂肪酸エステルに含まれる脂肪酸残基としては、ラウリン酸残基、パルミチン酸残基、ステアリン酸残基、イソステアリン酸残基、オレイン酸残基、カプリル酸残基、ミリスチン酸残基、ベヘン酸残基等を挙げることができる。また、（ポリ）グリセリン脂肪酸エステルは、１分子中に異なる脂肪酸残基を含んでいてもよい。
【００４１】
グリセリン脂肪酸エステルの具体的な例としては、モノラウリン酸グリセロール、モノパルミチン酸グリセロール、モノオレイン酸グリセロール、モノステアリン酸グリセロール、モノベヘン酸グリセロール、モノカプリル酸グリセロール、モノミリスチン酸グリセロール、ジラウリン酸グリセロール、ジパルミチン酸グリセロール、ジオレイン酸グリセロール、ジステアリン酸グリセロール、ジベヘン酸グリセロール、ジカプリル酸グリセロール、ジミリスチン酸グリセロール、トリラウリン酸グリセロール、トリパルミチン酸グリセロール、トリオレイン酸グリセロール、トリステアリン酸グリセロール、トリベヘン酸グリセロール、トリカプリル酸グリセロール、トリミリスチン酸グリセロール等を挙げることができる。
【００４２】
ポリグリセリン脂肪酸エステルの具体的な例としては、ジグリセリントリイソステアレート、ジグリセリンテトライソステアレート、テトラグリセリンペンタオレート、ヘキサグリセリンペンタオレート、デカグリセリンノナイソステアレート、デカグリセリンデカオレート、デカグリセリンオクタエルケート、デカグリセリンヘプタオレート等を挙げることができる。
【００４３】
背面層５は、融点が２５℃以下の（ポリ）グリセリン脂肪酸エステルを含有していることが好ましい。融点が２５℃以下の（ポリ）グリセリン脂肪酸エステルを含有する背面層５によれば、常温下において、（ポリ）グリセリン脂肪酸エステルを、当該背面層５中に液体の状態で存在させることができ、背面層５の平滑性を向上させることができる。背面層５の平滑性を向上させることにより、熱転写シートを用いて得られる印画物の光沢性を良好なものとすることができる。なお、（ポリ）グリセリン脂肪酸エステルの融点は、ＪＩＳ  Ｋ  ００６４（１９９２）に準拠して測定された融点である。後述する固体滑剤の融点についても同様である。
【００４４】
融点が２５℃以下の（ポリ）グリセリン脂肪酸エステルとしては、例えば、トリオレイン酸グリセロール、トリカプリル酸グリセロール、トリ（オレイン酸/パルミチン酸/ステアリン酸）グリセロール、トリ（カプリル酸／カプリン酸）グリセロール等を挙げることができる。ジグリセリントリイソステアレート、ジグリセリンテトライソステアレート、テトラグリセリンペンタオレート、ヘキサグリセリンペンタオレート、デカグリセリンノナイソステアレート、デカグリセリンデカオレート、デカグリセリンオクタエルケート、デカグリセリンヘプタオレート等を挙げることができる。
【００４５】
また、（ポリ）グリセリン脂肪酸エステルに含まれる脂肪酸残基は、その炭素鎖長が長いほど、炭素鎖数が短い脂肪酸残基を含む（ポリ）グリセリン脂肪酸エステルよりも、背面層の滑性や、キック発生の抑制効果が向上する傾向にある。したがって、背面層５が含有している（ポリ）グリセリン脂肪酸エステルには炭素鎖長が長い脂肪酸残基が含まれていることが好ましく、具体的には、（ポリ）グリセリン脂肪酸エステルは、炭素鎖長が１８以上の脂肪酸残基を含んでいることが好ましい。より具体的には、（ポリ）グリセリン脂肪酸エステルは、脂肪酸残基として、ステアリン酸残基、イソステアリン酸残基、オレイン酸残基、エルカ酸残基等を含んでいることが好ましい。
【００４６】
（ポリ）グリセリン脂肪酸エステルの含有量について特に限定はないが、背面層５の総質量に対する（ポリ）グリセリン脂肪酸エステルの（合計）質量が、２質量％未満である場合には、低階調領域の画像形成時における背面層の滑性が低下していく傾向にある。一方、２０質量％を超えると、低階調領域の画像形成時における背面層の滑性、及びキックの抑制効果のそれ以上の向上を見込むことができず、また、その分、上記の特定のアクリル系ポリオール樹脂の含有量が低下していき、中階調領域の画像形成時における背面層の滑性が低下していく傾向にある。したがって、この点を考慮すると、背面層５は、当該背面層５の総質量に対し、（ポリ）グリセリン脂肪酸エステルを、２質量％以上２０質量％以下の範囲で含有していることが好ましい。
【００４７】
また、背面層５は、滑剤成分として、（ポリ）グリセリン脂肪酸エステルとともに、他の任意の滑剤を含有していてもよい。他の滑剤成分としては、金属石鹸、脂肪酸誘導体である脂肪酸アマイド、グラファイトパウダー、フッ素系グラフトポリマー、シリコーンオイル、シリコーン系グラフトポリマー、アクリルシリコーングラフトポリマー、アクリルシロキサン、アリールシロキサン等のシリコーン重合体、ポリエチレンワックス等を挙げることができる。
【００４８】
特には、背面層５は、他の任意の滑剤として、融点が８０℃以上の固体滑剤を含有していることが好ましい。（ポリ）グリセリン脂肪酸エステルとともに、融点が８０℃以上の固体滑剤を含有している背面層５とすることで、低階調領域、中階調領域のみならず、高階調領域の画像形成時における背面層５の滑性を良好なものとすることができる。
【００４９】
融点が８０℃以上の固体滑剤としては、金属石鹸や、脂肪酸誘導体である脂肪酸アマイド等が好ましい。これらの金属石鹸としては、例えば、アルキルリン酸エステルの多価金属塩、脂肪酸の多価金属塩、アルキルカルボン酸の金属塩等、より具体的には、ステアリルリン酸亜鉛や、ステアリン酸亜鉛等を挙げることができる。脂肪酸アマイドとしては、エチレンビスオレイン酸アマイドや、メチレンビスステアリン酸アマイド、ステアリン酸アマイド等を挙げることができる。
【００５０】
これらの固体滑剤は、背面層５の滑性の向上効果を図ることができるものの、（ポリ）グリセリン脂肪酸エステルと比較して、色材層の色材に染色されやすく、背面層５の総質量に対し、融点が８０℃以上の固体滑剤の含有量が８質量％を超えると、キックの発生の抑制効果が低下していく傾向にある。また、背面層５の平滑性が低下していき、熱転写シートを用いて得られる印画物の光沢性が低くなる傾向にある。したがって、この点を考慮すると、背面層５の総質量に対する融点が８０℃以上の固体滑剤の含有量は８質量％以下であることが好ましく、また、高階調領域の画像形成時における背面層の滑性の点からは、１質量％以上であることが好ましい。
【００５１】
背面層５の形成方法について特に限定はなく、必須の成分である硬化型アクリル系ポリオール樹脂、（ポリ）グリセリン脂肪酸エステル、必要に応じて添加される他のバインダー樹脂や、滑剤成分を適当な溶媒に分散又は溶解させた背面層用塗工液を、基材１上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１〜２ｇ／ｍ2にすることがより好ましい。
【００５２】
（背面プライマー層）
また、基材１と背面層５との間に、基材１と背面層５との密着性を向上させるための図示しない背面プライマー層を設けてもよい。背面プライマー層の材料としては、ポリエステル樹脂、アクリル樹脂等接着性を示すものが挙げられる。
【００５３】
（色材層）
図１〜図３に示すように基材１の一方の面の少なくとも一部には、色材層３及び／又は保護層４が設けられている。本発明では、図示する形態に限定されることはなく、図示する形態以外の形態をとることもできる。例えば、昇華性の染料を含有する色材層３と、着色剤を含む熱溶融組成物からなる熱溶融性のインクを含有する色材層３とを連続した１枚の基材上に面順次に設けてもよい。なお、本発明では、基材１の一方の面上に色材層３、保護層４の何れか一方が設けられていればよく、保護層４が設けられている場合には、色材層３は任意の構成となる。
【００５４】
この色材層３は、本発明の熱転写シートが昇華型熱転写シートの場合には、昇華性の染料を含有する色材層であり、熱溶融型熱転写シートの場合には、着色剤を含む熱溶融組成物からなる熱溶融性のインクを含有する色材層となる。以下、昇華型熱転写シートの場合を中心に説明するが、本発明は、昇華型熱転写シートのみに限定されるものではない。
【００５５】
なお、本発明は上記条件２、及び条件３を満たすポリグリセリン脂肪酸エステルによって背面層５に十分な滑性が付与されていることから、画像形成時に比較的高いエネルギーが加わり、背面層５に特に良好な滑性が要求される、昇華型熱転写シートの背面層５として好適に用いることができる。
【００５６】
色材層の材料は、従来公知の染料を使用することができるが、印画材料として良好な特性を有するもの、例えば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ディスパースレッド６０、ディスパースバイオレット２６、ＣｅｒｅｓＲｅｄ  ７Ｂ、Ｓａｍａｒｏｎ  Ｒｅｄ  Ｆ３ＢＳ等の赤色染料、ディスパースイエロー２３１、ＰＴＹ−５２、マクロレックスイエロー６Ｇ等の黄色染料、ソルベントブルー６３、ワクソリンブルーＡＰ−ＦＷ、ホロンブリリアントブルーＳ−Ｒ、ＭＳブルー１００、Ｃ．Ｉ．ソルベントブルー２２等の青色染料等を挙げることができる。
【００５７】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。これらの中でも、セルロース系、ビニル系、アクリル系、ポリウレタン系、ポリエステル系等の樹脂が、耐熱性、染料の移行性等の点において好ましい。
【００５８】
色材層３には、無機微粒子、有機微粒子等の添加剤が含有されていてもよい。無機微粒子としては、カーボンブラック、シリカ、アルミナ、二酸化チタン、二硫化モリブデン等が挙げられ、有機微粒子としては、ポリエチレンワックス等が挙げられる。また、色材層３には、離型剤が含有されていてもよい。離型剤としては、シリコーンオイル、リン酸エステル、フッ素系材料等を挙げることができる。また、色材層３には、イソシアネート、エポキシ樹脂、カルボジイミド等の各種の硬化剤が含有されていてもよい。
【００５９】
一方、本発明の熱転写シート１０が熱溶融型の熱転写シートである場合には、色材層３には、ポリグリセリン脂肪酸エステルに加え、熱溶融性インキと、バインダー樹脂が含まれる。熱溶融性インキとしては、公知の有機または無機の顔料、あるいは染料の中から適宜選択することができ、例えば、十分な着色濃度を有し、光、熱等により変色、退色しないものが好ましい。熱溶融性インキの色としては、シアン、マゼンタ、イエロー、ブラックに限定されるものではなく、種々の色の着色剤を使用することができる。
【００６０】
熱溶融型の熱転写シートの色材層３に含有されるバインダー樹脂としては、例えば、エチレン−酢酸ビニル共重合体、エチレン−アクリル酸エステル共重合体、ポリエチレン、ポリスチレン、ポリプロピレン、ポリブデン、石油樹脂、塩化ビニル樹脂、塩化ビニル−酢酸ビニル共重合体、ポリビニルアルコール、塩化ビニリデン樹脂、アクリル樹脂、メタクリル樹脂、ポリアミド、ポリカーボネート、フッ素樹脂、ポリビニルフォルマール、ポリビニルブチラール、アセチルセルロース、ニトロセルロース、ポリ酢酸ビニル、ポリイソブチレン、エチルセルロース又はポリアセタール等を使用可能である。
【００６１】
色材層に含有されている昇華性染料、或いは顔料の含有量について特に限定はなく、印画濃度や、保存性等を考慮し、使用される昇華性染料、或いは顔料の種類や、バインダー樹脂の種類に応じて適宜設定すればよい。例えば、昇華性染料は、色材層３に含有されているバインダー樹脂の総質量に対し、１５質量％以上３００質量％以下の範囲内で色材層３に含有されていることが好ましい。
【００６２】
また、熱溶融型の色材層３には、マイクロクリスタリンワックス、カルナバワックス、パラフィンワックス等が含まれていてもよい。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等のワックス成分が含まれていてもよい。
【００６３】
色材層３の形成方法としては、適当なバインダー樹脂に、染料或いは顔料、必要に応じて添加される各種添加物を加え、トルエン、メチルエチルケトン、エタノール、イソプロピルアルコール、シクロヘキサン、ジメチルホルムアミド、水等の適当な溶媒に分散或いは溶解させた塗工液を、例えば、グラビア印刷法、グラビア版を用いたリバースロールコーティング法、ロールコーター、バーコーター等の形成手段により、基材１、或いは基材上に設けられた任意の層上に塗工し、乾燥させることにより形成することができる。
【００６４】
（保護層）
図２に示すように基材１の全面に保護層４を設けることもでき、図３に示すように、本発明の熱転写シート１０において、基材１上に上記で説明した色材層３と保護層４とを面順次に設けることもできる。上述したように、基材１の一方の面上には、色材層３と保護層４の何れか一方が設けられていればよく、基材１上に色材層３が設けられている場合には、保護層４は任意の層となる。
【００６５】
保護層４は、多層構造をとっていてもよいし、単層構造をとっていてもよい。多層構造をとる場合には、画像に各種の耐久性を付与するための主体となる主保護層のほか、保護層４と印画物の受像面との接着性を高めるために保護層４の最表面に配置される接着層や、補助的な保護層や、保護層本体の機能以外の機能を付加するための層などが含まれていてもよい。主保護層とその他の層の順序は任意であるが、通常は、転写後に主保護層が受像面の最表面層となるように、接着層と主保護層との間に他の層を配置する。
【００６６】
多層構造の保護層４を構成する主保護層又は単層構造の保護層４は、従来から保護層形成用樹脂として知られている各種の樹脂で形成することができる。保護層形成用樹脂としては、例えば、ポリエステル樹脂、ポリスチレン樹脂、アクリル樹脂、ポリウレタン樹脂、アクリルウレタン樹脂、これらの各樹脂をシリコーン変性させた樹脂、これらの各樹脂の混合物、電離放射線硬化性樹脂、紫外線遮断性樹脂等を例示することができる。
【００６７】
電離放射線硬化性樹脂を含有する保護層は、耐可塑剤性や耐擦過性が特に優れている。電離放射線硬化性樹脂としては公知のものを使用することができ、例えば、ラジカル重合性のポリマー又はオリゴマーを電離放射線照射により架橋、硬化させ、必要に応じて光重合開始剤を添加し、電子線や紫外線によって重合架橋させたものを使用することができる。
【００６８】
紫外線遮断性樹脂を含有する保護層は、印画物に耐光性を付与することを主目的とする。紫外線遮断性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものを例示することができる。
【００６９】
単層構造の保護層４又は多層構造の保護層４中に設けられた主保護層は、保護層形成用樹脂の種類にもよるが、通常は０．５〜１０μｍ程度の厚さであることが好ましい。
【００７０】
保護層４の最表面には接着層が形成されていてもよい。接着層は、例えば、アクリル樹脂、塩化ビニル系樹脂、酢酸ビニル系樹脂、塩化ビニル／酢酸ビニル共重合樹脂、ポリエステル系樹脂、ポリアミド系樹脂のような加熱時接着性の良好な樹脂で形成することができる。接着層の厚さは、通常０．１〜５μｍ程度である。また、保護層４と基材との間に離型層を設けてもよい。
【００７１】
（下引き層）
本発明においては、基材１と、色材層３及びとの間に図示しない下引き層が設けられていることが好ましい。下引き層を設けることで基材１と、色材層３との密着性を向上させ、熱転写時に熱転写受像シートへの色材層３の異常転写を防止することができる。なお、下引き層は、熱転写シート１０における任意の構成である。
【００７２】
下引き層を構成する樹脂としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂等のビニル系樹脂、ポリビニルアセトアセタールやポリビニルブチラール等のポリビニルアセタール系樹脂等が挙げられる。
【００７３】
また、下引き層をコロイド状無機顔料超微粒子から構成することもできる。これにより画像形成時に色材層３の異常転写を防止できるだけでなく、色材層３から下引き層への色材の移行を防止し、熱転写受像シートの受容層側への色材の拡散を有効に行なうことができ、印画濃度を高めることができる。
【００７４】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下であり、特に３〜３０ｎｍで用いることが好ましい。
【００７５】
下引き層は、上記で例示した樹脂や、コロイド状無機顔料超微粒子を適当な溶媒に溶解或いは分散した下引き層用塗工液をグラビアコーティング法、ロールコート法、スクリーン印刷法、グラビア版を用いたリバースロールコーティング法等の従来から公知の形成手段により、塗布・乾燥して形成することができる。下引き層用塗工液の塗工量は、０．０２〜１．０ｇ／ｍ2程度であることが好ましい。
【実施例】
【００７６】
次に、実施例を挙げて、本発明を更に具体的に説明する。以下、特に断りのない限り、「部」及び「％」は質量基準である。また、特に断りがない限り、「部」及び「％」は固形分の値を示している。
【００７７】
（実施例１）
基材として、厚み５μｍの長尺状の易接着処理済みポリエチレンテレフタレートフィルムを準備し、この基材の一方の全面に、下記組成の背面層用塗工液１を乾燥時０．８ｇ／ｍ2になるように塗布し、背面層を形成した。次いで、基材の他方の面の全面に、下記組成の下引き層用塗工液を、乾燥塗布量が０．１ｇ／ｍ2になるように塗布、乾燥して下引き層を形成することで、背面層／基材／下引き層がこの順で積層された積層体を得た。この積層体の下引き層上に、イエロー染料層用塗工液、マゼンタ染料層用塗工液、シアン染料層用塗工液をそれぞれ、乾燥時塗工量が０．６ｇ／ｍ2となるように塗工して、イエロー染料層（Ｙ染料層）、マゼンタ染料層（Ｍ染料層）、シアン染料層（Ｃ染料層）を、積層体上に面順次に形成することで、実施例１の熱転写シートを作製した。
【００７８】
＜背面層用塗工液１＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７６．５部
（Ｑ１６７−４０  三井化学（株））
・イソシアネート系硬化剤（固形分：７５％  −ＮＣＯ：１１．５％）        １６部
（タケネートＤ１１０Ｎ（ＸＤＩ系）  三井化学（株））
・トリ（オレイン/パルミチン/ステアリン）酸グリセリル  （９５/４/１）      ５部
（アクター  ＬＯ-１（融点５℃）  理研ビタミン（株））
・タルク                                                              ２．５部
（ミクロエースＰ３  日本タルク（株））
・メチルエチルケトン                                                    ７５部
・トルエン                                                              ７５部
【００７９】
＜下引き層用塗工液＞
・コロイダルシリカ（粒子径４〜６ｎｍ  固形分１０％）                    ３０部
（スノーテックスＯＸＳ  日産化学工業（株））
・ポリビニルピロリドン樹脂（Ｋ−９０  ＩＳＰ社製）                        ３部
・水                                                                    ５０部
・イソプロピルアルコール                                                １７部
【００８０】
＜イエロー染料層用塗工液＞
・Ｓｏｌｖｅｎｔ  Ｙｅｌｌｏｗ  ９３                                  ２．０部
・Ｄｉｓｐｅｒｓｅ  Ｙｅｌｌｏｗ  ２３１                              ２．０部
・ポリビニルアセタール樹脂                                            ３．５部
（エスレックＫＳ−５  積水化学工業（株））
・ポリエチレンワックス                                                ０．１部
・メチルエチルケトン                                                ４５．０部
・トルエン                                                          ４５．０部
【００８１】
＜マゼンタ染料層用塗工液＞
・分散染料（ＭＳレッドＧ）                                            １．５部
・分散染料（マクロレックスレッドバイオレットＲ）                      ２．０部
・ポリビニルアセタール樹脂                                            ４．５部
（エスレックＫＳ−５  積水化学工業（株））
・ポリエチレンワックス                                                ０．１部
・メチルエチルケトン                                                ４５．０部
・トルエン                                                          ４５．０部
【００８２】
＜シアン染料層用塗工液＞
・Ｓｏｌｖｅｎｔ  Ｂｌｕｅ  ６３                                      ２．０部
・Ｄｉｓｐｅｒｓｅ  Ｂｌｕｅ  ３５４                                  ２．０部
・ポリビニルアセタール樹脂                                            ３．５部
（エスレックＫＳ−５  積水化学工業（株））
・ポリエチレンワックス                                                ０．１部
・メチルエチルケトン                                                ４５．０部
・トルエン                                                          ４５．０部
【００８３】
（実施例２）
背面層用塗工液１にかえて、下記組成の背面層用塗工液２を使用した以外はすべて実施例１と同様にして実施例２の熱転写シートを得た。
【００８４】
＜背面層用塗工液２＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７６．５部
（Ｑ１６７−４０  三井化学（株））
・イソシアネート系硬化剤（固形分：７５％  −ＮＣＯ：１１．５％）        １６部
（タケネートＤ１１０Ｎ（ＸＤＩ系）  三井化学（株））
・ジグリセリントリイソステアレート                                        ５部
（ＮＩＫＫＯＬ  ＤＧＴＩＳ（融点−６．２℃以下）  日光ケミカルズ（株））
・タルク                                                              ２．５部
（ミクロエースＰ３  日本タルク（株））
・メチルエチルケトン                                                    ７５部
・トルエン                                                              ７５部
【００８５】
（実施例３）
背面層用塗工液１にかえて、下記組成の背面層用塗工液３を使用した以外はすべて実施例１と同様にして実施例３の熱転写シートを得た。
【００８６】
＜背面層用塗工液３＞
モル当量比（―ＮＣＯ／−ＯＨ）：０．５
・アクリル系ポリオール樹脂（固形分：４０％  Ｔｇ：９８℃  Ｍｗ：２３０００
水酸基価（ｓｏｌｉｄ）：６０  −ＯＨ：２４）                      ８４．１部
（Ｑ１６７−４０  三井化学（株））
・イソシアネート系硬化剤（固形分：７５％  −ＮＣＯ：１１．５％）      ８．８部
（タケネートＤ１１０Ｎ（ＸＤＩ系）  三井化学（株））
・トリ（オレイン/パルミチン/ステアリン）酸グリセリル  （９５/４/１）  ４．７部
（アクター  ＬＯ-１（融点５℃）  理研ビタミン（株））
・タルク                                                              ２．４部
（ミクロエースＰ３  日本タルク（株））
・メチルエチルケトン                                                ６８．３部
・トルエン                                                          ６８．３部
【００８７】
（実施例４）
背面層用塗工液１にかえて、下記組成の背面層用塗工液４を使用した以外はすべて実施例１と同様にして実施例４の熱転写シートを得た。
【００８８】
＜背面層用塗工液４＞
モル当量比（―ＮＣＯ／−ＯＨ）：１．０
・アクリル系ポリオール樹脂（固形分：３５％  Ｔｇ：１１０℃    Ｍｗ：８３０００
−ＯＨ：４５）                                                    ６３．２部
・イソシアネート系硬化剤（固形分：７５％  −ＮＣＯ：１１．５％）        ２９部
（タケネートＤ１１０Ｎ（ＸＤＩ系）  三井化学（株））
・トリ（オレイン/パルミチン/ステアリン）酸グリセリル  （９５/４/１）  ５．２部
（アクター  ＬＯ-１（融点５℃）  理研ビタミン（株））
・タルク                                                              ２．６部
（ミクロエースＰ３  日本タルク（株））
・メチルエチルケトン                                                    ７９部
・トルエン                                                              ７９部
【００８９】
（実施例５）
背面層用塗工液１にかえて、下記組成の背面層用塗工液５を使用した以外はすべて実施例１と同様にして実施例５の熱転写シートを得た。
【００９０】
＜背面層用塗工液５＞
モル当量比（―ＮＣＯ／−ＯＨ）：１．０
・アクリル系ポリオール樹脂（固形分：２５％  Ｔｇ：１５８℃  Ｍｗ：９００００
−ＯＨ：６０                                                      ６１．２部
・イソシアネート系硬化剤（固形分：７５％  −ＮＣＯ：１１．５％）    ３１．９部
（タケネートＤ１１０Ｎ（ＸＤＩ系）  三井化学（株））
・トリ（オレイン/パルミチン/ステアリン）酸グリセリル  （９５/４/１）  ４．６部
（アクター  ＬＯ-１（融点５℃）  理研ビタミン（株））
・タルク                                                              ２．３部
（ミクロエースＰ３  日本タルク（株））
・メチルエチルケトン                                                    ６５部
・トルエン                                                              ６５部
【００９１】
（実施例６）
背面層用塗工液１にかえて、下記組成の背面層用塗工液６を使用した以外はすべて実施例１と同様にして実施例６の熱転写シートを得た。
【００９２】
＜背面層用塗工液６＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７１．７部
（Ｑ１６７−４０  三井化学（株））
・イソシアネート系硬化剤（固形分：７５％  −ＮＣＯ：１１．５％）        １５部
（タケネートＤ１１０Ｎ（ＸＤＩ系）  三井化学（株））
・トリ（オレイン/パルミチン/ステアリン）酸グリセリル  （９５/４/１）  ５．３部
（アクター  ＬＯ-１（融点５℃）  理研ビタミン（株））
・セルロースアセテートブチレート樹脂                                  ５．３部
（ＣＡＢ−５５１−０．２  イーストマンケミカルジャパン（株））
・タルク                                                              ２．７部
（ミクロエースＰ３  日本タルク（株））
・メチルエチルケトン                                                    ８３部
・トルエン                                                              ８３部
【００９３】
（実施例７）
背面層用塗工液１にかえて、下記組成の背面層用塗工液７を使用した以外はすべて実施例１と同様にして実施例７の熱転写シートを得た。
【００９４】
＜背面層用塗工液７＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７６．５部
（Ｑ１６７−４０  三井化学（株））
・イソシアネート系硬化剤（固形分：７５％  −ＮＣＯ：１１．５％）        １６部
（タケネートＤ１１０Ｎ（ＸＤＩ系）  三井化学（株））
・デカステアリン酸デカグリセリル（２５℃でろうよう固体）                  ５部
（ＮＩＫＫＯＬ  Ｄｅｃａｇｌｙｎ  １０−ＳＶ  日光ケミカルズ（株））
・タルク                                                              ２.５部
（ミクロエースＰ３  日本タルク（株））
・メチルエチルケトン                                                    ７５部
・トルエン                                                              ７５部
【００９５】
（実施例８）
背面層用塗工液１にかえて、下記組成の背面層用塗工液８を使用した以外はすべて実施例１と同様にして実施例８の熱転写シートを得た。
【００９６】
＜背面層用塗工液８＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７８．７部
（Ｑ１６７−４０  三井化学（株））
・イソシアネート系硬化剤（固形分：７５％  −ＮＣＯ：１１．５％）    １６.５部
（タケネートＤ１１０Ｎ（ＸＤＩ系）  三井化学（株））
・トリ（オレイン/パルミチン/ステアリン）酸グリセリル  （９５/４/１）  ２．４部
（アクター  ＬＯ-１（融点５℃）  理研ビタミン（株））
・タルク                                                              ２．４部
（ミクロエースＰ３  日本タルク（株））
・メチルエチルケトン                                                    ７１部
・トルエン                                                              ７１部
【００９７】
（実施例９）
背面層用塗工液１にかえて、下記組成の背面層用塗工液９を使用した以外はすべて実施例１と同様にして実施例９の熱転写シートを得た。
【００９８】
＜背面層用塗工液９＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７１．７部
（Ｑ１６７−４０  三井化学（株））
・イソシアネート系硬化剤（固形分：７５％  −ＮＣＯ：１１．５％）        １５部
（タケネートＤ１１０Ｎ（ＸＤＩ系）  三井化学（株））
・トリ（オレイン/パルミチン/ステアリン）酸グリセリル  （９５/４/１）  ５．３部
（アクター  ＬＯ-１（融点５℃）  理研ビタミン（株））
・セルロースアセテートプロピオネート樹脂                              ５．３部
（ＣＡＰ−４８２−０．５  イーストマンケミカルジャパン（株））
・タルク                                                              ２．７部
（ミクロエースＰ３  日本タルク（株））
・メチルエチルケトン                                                    ８３部
・トルエン                                                              ８３部
【００９９】
（実施例１０）
背面層用塗工液１にかえて、下記組成の背面層用塗工液１０を使用した以外はすべて実施例１と同様にして実施例１０の熱転写シートを得た。
【０１００】
＜背面層用塗工液１０＞
モル当量比（―ＮＣＯ／−ＯＨ）：１．０
・アクリル系ポリオール樹脂（固形分：４５.５±１.５％  Ｔｇ：７５℃      ６９部
（６ＢＴ−３０７  大成ファインケミカル（株））
・イソシアネート系硬化剤（固形分：７５％  −ＮＣＯ：１１．５％）    １６．３部
（タケネートＤ１１０Ｎ（ＸＤＩ系）  三井化学（株））
・トリ（オレイン/パルミチン/ステアリン）酸グリセリル  （９５/４/１）  ５．８部
（アクター  ＬＯ-１（融点５℃）  理研ビタミン（株））
・セルロースアセテートブチレート樹脂                                  ５．８部
（ＣＡＢ−５５１−０．２  イーストマンケミカルジャパン（株））
・タルク                                                              ２．９部
（ミクロエースＰ３  日本タルク（株））
・メチルエチルケトン                                                    ９５部
・トルエン                                                              ９５部
【０１０１】
（比較例１）
背面層用塗工液１にかえて、下記組成の背面層用塗工液Ａを使用した以外はすべて実施例１と同様にして比較例１の熱転写シートを得た。
【０１０２】
＜背面層用塗工液Ａ＞
モル当量比（―ＮＣＯ／−ＯＨ）：１．０
・ポリビニルアセタール樹脂（Ｔｇ：１０７℃）                        ５９．１部
（エスレックＫＳ−１  積水化学（株））
・イソシアネート系硬化剤（固形分：７５％  −ＮＣＯ：１１．５％）    ３２．３部
（タケネートＤ１１０Ｎ（ＸＤＩ系）  三井化学（株））
・トリ（オレイン/パルミチン/ステアリン）酸グリセリル  （９５/４/１）  ５．７部
（アクター  ＬＯ-１（融点５℃）  理研ビタミン（株））
・タルク                                                              ２．９部
（ミクロエースＰ３  日本タルク（株））
・メチルエチルケトン                                                    ５７部
・トルエン                                                              ５７部
【０１０３】
（比較例２）
背面層用塗工液１にかえて、下記組成の背面層用塗工液Ｂを使用した以外はすべて実施例１と同様にして比較例２の熱転写シートを得た。
【０１０４】
＜背面層用塗工液Ｂ＞
モル当量比（―ＮＣＯ／−ＯＨ）：１．０
・ポリビニルブチラール樹脂（Ｔｇ：７１℃）                          ４５．９部
（エスレックＢＨ−３  積水化学（株））
・イソシアネート系硬化剤（固形分：７５％  −ＮＣＯ：１１．５％）    ４３．９部
（タケネートＤ１１０Ｎ（ＸＤＩ系）  三井化学（株））
・トリ（オレイン/パルミチン/ステアリン）酸グリセリル  （９５/４/１）  ６．８部
（アクター  ＬＯ-１（融点５℃）  理研ビタミン（株））
・タルク                                                              ３．４部
（ミクロエースＰ３  日本タルク（株））
・メチルエチルケトン                                                    ７７部
・トルエン                                                              ７７部
【０１０５】
（比較例３）
背面層用塗工液１にかえて、下記組成の背面層用塗工液Ｃを使用した以外はすべて実施例１と同様にして比較例３の熱転写シートを得た。
【０１０６】
＜背面層用塗工液Ｃ＞
モル当量比（―ＮＣＯ／−ＯＨ）：１．０
・アクリル系ポリオール樹脂（固形分：４０％  Ｔｇ：９８℃  Ｍｗ：２３０００
水酸基価（ｓｏｌｉｄ）：６０  −ＯＨ：２４）                      ７６．５部
（Ｑ１６７−４０  三井化学（株））
・イソシアネート系硬化剤（固形分：７５％  −ＮＣＯ：１１．５％）        １６部
（タケネートＤ１１０Ｎ（ＸＤＩ系）  三井化学（株））
・リン酸エステル（融点１５℃）                                            ５部
（プライサーフ  Ａ２０８Ｎ  第一製薬工業（株））
・タルク                                                              ２．５部
（ミクロエースＰ３  日本タルク（株））
・メチルエチルケトン                                                    ７５部
・トルエン                                                              ７５部
【０１０７】
（キック評価）
各実施例、及び比較例の熱転写シートの背面層と染料層を対向させ、１５ｋｇ／ｃｍ2の荷重をかけて、４０℃、湿度９０％環境下で９６時間保管し、背面層側に染料層の染料を移行（キック）させた。対向前後の背面層の色相を、グレタグ社製ＧＲＥＴＡＧＳｐｅｃｔｒｏｌｉｎｏ（Ｄ６５光源、視野角２°）を用いて測定し、色差（ΔＥ*）を下記式にて算出して下記基準に基づき評価した。評価結果を表１に併せて示す。
ΔＥ*＝（（対向前後のＬ*値の差）2＋（対向前後のａ*値の差）2＋（対向前後のｂ*値の差）2）1/2
【０１０８】
「評価基準」
◎・・・色差ΔＥ*が２．５未満
○・・・色差ΔＥ*が２．５以上３．０未満
△・・・色差ΔＥ*が３．０以上５．０未満
×・・・色差ΔＥ*が５．０以上
【０１０９】
（印画ムラ（グレー）評価）
上記で得られた各実施例、及び比較例の熱転写シートを、昇華型熱転写プリンタ（株式会社ＤＮＰフォトルシオ製  ＤＳ−４０）にセットし、２２．５℃５０％環境下１時間放置した後に、ＤＳ−４０純正受像紙に黒ベタ（２５５／２５５階調）画像、グレーベタ３画像（１９０／２５５階調、１２８／２５５階調、６４／２５５階調）、白ベタ（０／２５５階調）画像を形成した。得られた各パターンの画像を目視により確認し、以下の評価基準に基づいて印画ムラ評価を行った。評価結果を表１に併せて示す。
【０１１０】
「評価基準」
◎・・・全画像においてムラ発生無し
○・・・全５画像のうち１画像においてわずかにムラが発生しているが実仕様上問題のないレベル
△・・・全５画像のうち1〜２画像においてムラが発生しており、実害あるレベル
×・・・全５画像のうち３画像以上でムラが発生し、実害のあるレベル
【０１１１】
（ヘッド摩耗評価）
上記で得られた各実施例、及び比較例の熱転写シートを、昇華型転写プリンタ（株式会社ＤＮＰフォトルシオ製  ＤＳ−４０）にセットし、低温低湿環境下（５℃、２０％）に３時間放置した後に、ＤＳ−４０純正受像紙に黒ベタ（２５５／２５５階調）画像を４００画面連続印画した。その後、この熱転写受像シートに、１９５／２５５階調、１３５／２５５階調、７５／２５５階調の３パターンの印画を行うことで各パターンの画像を形成した。得られた各パターンの画像にざらつきがあるかを目視により確認し、下記の評価基準に基づいてヘッド摩耗の評価を行った。評価結果を表１に示す。ざらつきとは画像着色部全体にみられる、無数の極微小の濃度ムラをいい、ざらつきがないほど、ヘッド摩耗がないことを意味する。
【０１１２】
「評価基準」
○・・・全ての画像でざらつきの発生がなく良好である。
×・・・各画像で使用上問題となるざらつきの発生がみられる。
【０１１３】
（光沢性評価）
上記で得られた各実施例の熱転写シートを、昇華型転写プリンタ（株式会社ＤＮＰフォトルシオ製  ＤＳ−４０）にセットし、２２．５℃５０％環境下１時間放置した後に、ＤＳ−４０純正受像紙に黒ベタ（２５５／２５５階調）画像を形成した後、ＤＳ−４０純正リボンの保護層を上から転写し、各実施例の印画物を得た。この印画物の光沢性を、Ｇｌｏｓｓ  Ｍｅｔｅｒ  ＶＧ２０００(日本電色社製)を用いて、測定角度４５°で測定し、以下の評価基準に基づいて光沢性の評価を行った。評価結果を表１に併せて示す。なお、光沢性の評価は実施例の熱転写シートについてのみ行った。
【０１１４】
「評価基準」
◎・・・光沢性の測定結果が８０以上である。
○・・・光沢性の評価結果が６０を超え８０未満である。
△・・・光沢性の測定結果が６０以下である。
【０１１５】
【表１】
0006379940.tif 000002
【符号の説明】
【０１１６】
１・・・基材
３・・・色材層
４・・・保護層
５・・・背面層
１０・・・熱転写シート
【図１】
0006379940.tif 000003
【図２】
0006379940.tif 000004
【図３】
0006379940.tif 000005